Brevet FR2612846A3 — publié le 19880930

FR 2612846 A3 19880930 FR 8803798 A 19880323 Support pour peinture et dessin L'invention concerne un support pour peinture et dessin à base d'une feuille de métal ou de tôle de métal lisse et/ou préformé ou un solide de métal compact avec une couche de couverture, de préférence pour l'utilisation artistique comme tableau pour peinture dans l'éducation artistique. Ainsi qu'il est connu, il a été utilisé de tout temps, pour la profession artistique en tant que support de couche de peinture ou de dessin, différents papiers, cartons, bois, tissus ou métaux préparés, et/ou préformés et/ou imprégnés. Plus récemment, il a été utilisé également des matériaux en hauts polymères qui sont pourvus au moins sur un côté de la surface d'une couche d'adhérence et d'un système de laques pigmentaires à base d'une couche de laque pigmentaire et d'une couche de couverture. Pour le système de laques pigmentaires, on fait entrer en action, entre autres, les homo- ou copolymérisats d'acétate de vinyle et ou des matières réticulées et un agent de mattité (cf. brevets européens 87 688 et 119 464).D'autres procédés visent à ce que les couleurs de base bleu, jaune et rouge soient appliquées sur le papier pour réaliser un nuançage délicat ou de le rendre coloré en se fondant sans règle (brevet allemand 2 637 730) ou de pourvoir la couche de base de la peinture selon un procédé d'impression connu en soi, d'un motif dans lequel comme couleur d'impression, il est mis en oeuvre une substance qui confère, aux surfaces de la couche de base de la peinture pressée avec la couleur, une capacité supplémentaire d'appui de la couleur pour des couleurs à appliquer ultérieurement (brevet européen 75 610). En outre, des matériaux de recouvrement consistant en un mélange à base, par exemple, de soyeux en résine synthétique, essence de térébenthine, diluant et colorant de métal de paroi ainsi que de la craie en poudre, du pigment blanc et du blanc de zinc ou des matières pigmentaires colorées ont été mis en oeuvre pour des matériaux de support de peinture et de dessin artificiels ou naturels. Avec cela, la possibilité doit être donnée à l'artiste ou aux chercheurs d'employer un grand nombre de techniques de peinture et de dessin (brevet européen EP 159667). Un support de peinture qui peut être mis en oeuvre d'une manière universelle, utilisable pour de nombreuses techniques de travail, qui peut être produit sans une dépense élevée, industrielle ou manuelle, n'est pas connu. Toutes les variantes mises en évidence de la réalisation de la couche de base de peinture ou du matériau de support de la couche de base de peinture ont des inconvénients comme, par exemple une résistance insuffisante à la décomposition ou à la corrosion et/ou capacité à fixer la couleur, de telle sorte qu'un adjuvant d'adhérence doit être appliqué ou elles manifestent une charge statique, réagissent à l'humidité atmosphérique relativement différente, ne montre aucune ou qu'une capacité de capillarité insuffisante comme par exemple les matériaux polymères, pour la répartition des couleurs et peuvent être difficilement étendues. L'objet de l'invention est de fournir un support pour la peinture ou le dessin stable sur une longue période, utilisable pour des techniques de travail multiples et qui peut être mis en oeuvre d'une manière universelle. L'invention repose sur le problème de procurer un support pour la peinture et pour le dessin, qui manifeste une bonne capacité d'adhérence de la couleur, et une activité de capillarité relativement à la liaison au substrat chimique, est étirable sans formation de plis, résistant à la corrosion et est stable vis-à-vis des variations relatives de l'humidité atmosphérique, ainsi qu'il évite une charge statique. Grâce à l'invention, ce problème est résolu en ce qu'une feuille ou une tôle de métal, ou un solide de métal compact, lisse ou pré-formé en relief, perforé de préférence sur le bord (pour l'étirage), recouvert complètement ou partiellement de céramique solidement adhérente, flexible et mince dans la zone du fini, de préférence en Aluminium, réussit à être utilise. La solution selon l'invention du support pour peinture ou pour dessin solide à la corrosion, difficilement inflammable consiste, en outre, en ce qu'un assemblage en céramique oxydée, en plusieurs couches et/ou de plusieurs couleurs, est formé qui manifeste une forte activité de capillarité, de telle sorte que le volume des pores des couches de 3 à 40 % est rempli avec de la couleur ou de la laque. La feuille ou la tôle de métal de 50 pm à 5000 pm d'épaisseur, lisse ou préformée en relief ou le corps compact de métal porte une-couche de couverture d'oxyde de céramique de 5 pm à 50 pm d'épaisseur qui est constituée de plusieurs (au moins deux) couches partielles, dans laquelle la couche blanche présentant une face métallique de 0,1 pra à .2,0 pm d'épaisseur intermédiaire d'adhérence est entre le matériau de base et la couche partielle suivante en oxyde de céramique blanche, noire ou colorée, de 4 pm à 25 pm d'épaisseur, sur laquelle peut se trouver, d'autre part, une couche d'oxyde de céramique noire ou colorée de 4 pm à 25 pm d'épaisseur. L'effet noir ou coloré est obtenu par une teneur en ions de métaux de transition dans la couche de couverture allant jusqu'à 20 %. Grâce au montage en plusieurs couches non seulement le domaine d'utilisation de la technique du raclage est plus large, également une surface de peinture préformée lisse ou en relief, blanche, noire ou colorée est produite pour l'enseignement de l'éducation artistique, mais encore augmente par suite de la flexibilité du support de peinture et atteint une capacité d'adhésion de 15MPa à 32MPa sur le métal et pour les couleurs. En outre, par suite de la surface microstructurée de la couche de couverture en oxyde de céramique dont la rugosité moyenne s'élève à 3 pin à 40 pm et favorise la solidité d'adhérence des couleurs et de la laque. Elle conduit à de nouveaux effets et de nouvelles techniques de peinture à cause des vitesses de migration différentes des constituants du colorant dans la surface active par capillarité. Le genre de la couleur de peinture détermine donc les contrastes des couleurs, qui peuvent être ajustés en se fondant, de dur limité à mou. Grâce à l'assemblage, selon l'invention, de la couche de couverture, la mise en route du durcissement et le durcissement complet des couleurs et des laques est accé léré, à côté des caractéristiques dénommées, par une teneur en ions de métaux de transition agissant d'une manière catalytique. L'invention est décrite ci-après à l'aide de deux exemples Exemple d'exécution I Une feuille d'Aluminium perforée sur les bords, de 10 pm d'épaisseur et de dimensions 360 x 40 mm est munie dans un procédé à une seule étape au moyen d'oxydation anodique sous décharge par étincelles dans un électrolyte aqueux dont la composition est P04Na3, P04H2Na2, MnO4K, chacun 5 % sur une seule face jusqu'à perforation de trous, d'un assemblage à deux couches en oxyde de céramique, dans lequel la couche qui intervient pour l'adhérence, blanche, métallique sur une face possède 0,8 pin d'épaisseur et la couche partielle qui se situe au-dessus, de couleur ocre a une épaisseur de 14 pin. La capacité d'adhérence de la couche de couverture s'élève à 22 MPa et la rugosité moyenne à 12 pm. Le support de peinture ainsi produit, peut être bien fixé dans les étendoirs et bien peint avec les couleurs à l'huile dans lesquelles la surface mate de couleur ocre montre un contraste et un arrière-fond, exceptionnel et garantissant à cause de l'activité de capillarité élevée, un passage paisible des couleurs les unes dans les autres. Le temps de séchage pour les couches à l'huile est raccourci grâce aux centres actifs de la couche partielle dotée de métaux lourds, de 50 %. Le support de peinture est flexible antistatique, difficilement inflammable et insensible visà-vis des modifications de l'humidité relatives, de l'atmosphère. Exemple d'exécution Il Une tôle d'aluminium perforée sur le bord, de dimensions 180 x 225 x 1 mm, dans laquelle un relief d'arbre a été préformé, a été munie dans un procédé en deux étapes au moyen d'une oxydation anodique sous décharge par étincelle, dans la première étape, dans un électrolyte composé de P04HNa2, FNa, C03Na2, FNH4, Co(OH)2 et Co(NH3)2 et après complète formation d'une couche bleue dans la deuxième étape dans un électrolyte de composition :: P04HNa2, FNa, FNH MnO4K à chacun 5 % sur une face avec un assemblage de trois couches en oxydes de céramique dans laquelle la couche blanche métallique sur un côté possède une épaisseur de 1,1 pin, la couche brune suivante a 8 pin d'épaisseur et la couche externe bleue de couverture est formée avec 12 pm d'épaisseur. La rugosité moyenne s'élève à 15 pin et représente une base d'adhérence exceptionnelle pour les couleurs. Un nouvel effet artistique prend naissance à l'aide de la technique du raclage, dans laquelle aussi bien la couche brune qu'aussi la couche blanche est à nouveau visible et contribue pour la composition de l'image comme arrière-fond de la peinture brillant métallique. L'image pleine de force ainsi figurée est incluse dans du plâtre jusqu'au-delà de la perforation de bordure et engagée directement dans la paroi sans châssis. REVENDICATIONS 1') Support de peinture et de dessin résistant à la décomposition ou à la corrosion, antistatique, insensible à l'humidité atmosphérique et difficilement inflammable, caractérisé en ce qu'il consiste en une feuille ou une tôle, de métal ayant de 50 pin à 5000 pm d'épaisseur ou d'un solide de métal compact, sur lequel, complètement ou partiellement, un assemblage de plusieurs couches d'oxydes de céramiques blanches et/ou noires et/ou colorées est appliqué, pour lequel une couche blanche de 0,1 pin à 0,2 pm se situe entre le métal et la couche partielle subséquente d'oxyde de céramique ayant de 4 à 25 pm, sur laquelle lors de la formation en un procédé à deux étapes, se situe une autre couche partielle (couche de couverture) de 4 pm à 25 pin d'épaisseur blanche, ou noire ou colorée. 2') Support de peinture ou de dessin selon la revendication 1, caractérisé en ce que la feuille de métal ou la tôle de métal est préformée, d'une manière lisse et/ou d'une manière qui forme un relief. 3') Support pour peinture ou dessin selon la revendication 1, caractérisé en ce que l'assemblage d'oxyde de céramique possède une rugosité moyenne de 3 pm à 40 pm et une activité de capillarité élevée, de telle sorte que 3 à 40 % du volume des pores des couches est comblé avec de la couleur ou de la laque. 4') Support de peinture ou de dessin selon les revendications 1 à 3, caractérisé en ce que la feuille de métal ou la tôle de métal ou le solide de métal compact est composé d'Aluminium.